(57)【要約】      （修正有）【課題】透明であり、耐光性に優れた封止材用組成物及び封止された発光ダイオードなどの光学デバイスを提供する。【解決手段】反応性基がシラノール基のみであるシルセスキオキサン化合物を含有する封止剤用組成物。前記シルセスキオキサンはカゴ状シルセスキオキサンであることが好ましい。また、光学デバイスは、基体上に搭載された光学素子と、前記光学素子上に被覆され、前記封止材用組成物を硬化させてなる封止材と、を具備する。【選択図】なし【特許請求の範囲】
【請求項１】
反応性基がシラノール基のみであるシルセスキオキサン化合物を含有することを特徴とする封止材用組成物。
【請求項２】
前記シルセスキオキサン化合物がカゴ状シルセスキオキサンであることを特徴とする請求項１記載の封止材用組成物。
【請求項３】
基体上に搭載された光学素子と、前記光学素子上に被覆され、請求項１又は請求項２記載の封止材用組成物を硬化させてなる封止材と、を具備することを特徴とする光学デバイス。
【発明の詳細な説明】
【技術分野】
【０００１】
本発明は封止材用組成物及び光学デバイスに関し、特に、透明であり、耐光性に優れた封止材用組成物及び光学デバイスに関する。
【背景技術】
【０００２】
近年、波長４００ｎｍ以下の短波長の光を発光する光学素子、例えば発光ダイオード（ＬＥＤ）や半導体レーザ（ＬＤ）などが開発されてきており、情報通信、情報記録、ディスプレイの分野において使用されてきている。このような光学素子は、基板などに搭載して封止材で封止されて使用されている。従来、ＬＥＤなどの光学素子の封止材としては透明エポキシ樹脂が使用されている。この透明エポキシ樹脂は、耐光性が悪く、可視光や紫外線により経時的に黄変するという問題がある。
【０００３】
特開２００４−３５９９３３号公報においては、このような光学素子の封止材として、ケイ素を含んだネットワーク型オリゴマーであるシルセスキオキサンからなる材料を用いることが開示されている（特許文献１）。シルセスキオキサンからなる材料を用いた封止材は透明エポキシ樹脂を用いた封止材よりも耐光性に優れているので、光学素子の封止材用の材料として期待されている。
【特許文献１】特開２００４−３５９９３３号公報
【発明の開示】
【発明が解決しようとする課題】
【０００４】
しかしながら、シルセスキオキサンからなる材料を用いた従来の封止材でも、耐光性が十分でなく、さらに優れた耐光性を発揮する封止材が望まれている。
【０００５】
本発明はかかる点に鑑みてなされたものであり、透明であり、耐光性に優れた封止材用組成物及び光学デバイスを提供することを目的とする。
【課題を解決するための手段】
【０００６】
本発明の封止材用組成物は、反応性基がシラノール基のみであるシルセスキオキサン化合物を含有することを特徴とする。
【０００７】
この構成によれば、シルセスキオキサン化合物の反応性基がシラノール基のみであるので、硬化の際に他の反応性基が分解などにより耐光性に影響を及ぼすことを防止できる。このため、耐光性に非常に優れた封止材を得ることができる。また、本発明の封止材用組成物はシルセスキオキサンを含むので、硬化後の封止材としては透明である。本発明の封止材用組成物においては、シルセスキオキサン化合物がカゴ状シルセスキオキサン化合物であることが好ましい。
【０００８】
本発明の光学デバイスは、基体上に搭載された光学素子と、前記光学素子上に被覆され、上記封止材用組成物を硬化させてなる封止材と、を具備することを特徴とする。
【発明の効果】
【０００９】
本発明によれば、封止材用組成物において、反応性基がシラノール基のみであるシルセスキオキサン化合物を含有するので、透明であり、耐光性に優れた封止材用組成物を提供することができる。
【発明を実施するための最良の形態】
【００１０】
本発明者らは、シルセスキオキサン化合物を含有する封止材用組成物において、反応性基と耐光性との関係に着目し、反応性基がシラノール基のみである場合に、封止材としての耐光性に優れることを見出し本発明をするに至った。
【００１１】
すなわち、本発明の骨子は、反応性基がシラノール基のみであるシルセスキオキサン化合物を含有することにより、透明であり、耐光性に優れた封止材用組成物を実現することである。
【００１２】
以下、本発明の実施の形態について詳細に説明する。
本発明の封止材用組成物は、反応性基がシラノール基のみであるシルセスキオキサン化合物を含有することを特徴とする。なお、本発明の封止材用組成物は、反応性基がシラノール基のみであるシルセスキオキサン化合物を含有していれば良く、反応性基がシラノール基のみであるシルセスキオキサン化合物を含有していれば、シラノール基以外の反応性基を有するシルセスキオキサン化合物が含まれていても良い。
【００１３】
ここで、シルセスキオキサン化合物とは、少なくともＲＳｉＯ3/2のシルセスキオキサン構造を含む化合物をいう（Ｒは後述のＲ1と同様）。このようなシルセスキオキサン化合物としては、図１（ａ）に示すようなラダー状シルセスキオキサン構造を有する化合物、図１（ｂ）に示すようなカゴ状シルセスキオキサン構造を有する化合物、図１（ｃ）に示すような不定形シルセスキオキサン構造を有する化合物、及びこれらの混合物を挙げることができる。シルセスキオキサン化合物としては、ガラス転移温度が高くなることなどを考慮すると、カゴ状シルセスキオキサン化合物を相対的に多く含むことが好ましい。
【００１４】
カゴ状シルセスキオキサンは、（１）重合していないカゴ状シルセスキオキサン（下記化１でｎ＝０の構造）；（２）重合していない部分開裂型カゴ状シルセスキオキサン（下記化９でｋ＝０の構造）；（３）複数のカゴ状シルセスキオキサンが重合してなるカゴ状シルセスキオキサン重合体；（４）複数の部分開裂型カゴ状シルセスキオキサンが重合してなる部分開裂型カゴ状シルセスキオキサン重合体；（５）カゴ状シルセスキオキサンと部分開裂型カゴ状シルセスキオキサンの共重合体を含む。このカゴ状シルセスキオキサンとは、カゴ状に閉じたシロキサン構造を指す。このカゴ状シルセスキオキサンの具体的な構造は、下記式（１）で表される。
【００１５】
【化１】
2007070600.tif 000002
式（１）において、ｍは６から１４の整数であり、ｎは０以上ｍ以下の整数である。Ｒ1は水酸基、シラノール基を含有する一価の有機基、非反応性の一価の有機基から選ばれ、Ｒ1はすべて同一でも異なっていても良い。
【００１６】
非反応性の一価の有機基としては、置換若しくは無置換の炭化水素基、ケイ素原子含有基、及びそれらを組み合わせた基が挙げられる。また、シラノール基を含有する一価の有機基としては、前記非反応性の一価の有機基の一部をシラノール基に変性した基が挙げられる。
【００１７】
上記炭化水素基の例としては、メチル、エチル、ｎ−プロピル、ｉ−プロピル、ブチル（ｎ−ブチル、ｉ−ブチル、ｔ−ブチル、sec−ブチル）、ペンチル（ｎ−ペンチル、ｉ−ペンチル、ネオペンチル、シクロペンチルなど）、ヘキシル（ｎ−ヘキシル、ｉ−ヘキシル、シクロヘキシルなど）、ヘプチル（ｎ−ヘプチル、ｉ−ヘプチルなど）、オクチル（ｎ−オクチル、ｉ−オクチル、ｔ−オクチルなど）、ノニル（ｎ−ノニル、ｉ−ノニルなど）、デシル（ｎ−デシル、ｉ−デシルなど）、ウンデシル（ｎ−ウンデシル、ｉ−ウンデシルなど）、ドデシル（ｎ−ドデシル、ｉ−ドデシルなど）などの非環式又は環式の脂肪族炭化水素基；ベンジル、フェネチル、２−メチルベンジル、３−メチルベンジル、４−メチルベンジルなどのアラルキル基；フェニル基、トリル基あるいはキシリル基のようなアリール基などが挙げられる。
【００１８】
前記炭化水素基の水素原子又は主鎖骨格の一部は、エーテル結合、エステル基（結合）、カルボニル基、フッ素原子などの置換基で部分的に置換されていても良い。
【００１９】
前記置換又は無置換の炭化水素基中の置換基も含めた全炭素原子数は、通常２０個以下であるが、これに限定されるものではない。耐熱性などを考慮すると、全炭素原子数は、好ましくは１６個以下、より好ましくは６個以下であることが好ましい。
【００２０】
前記ケイ素含有基としては、例えば、下記式（２）、式（３）で表す構造の基などが挙げられる。ケイ素原子含有基中のケイ素原子数は、通常１〜１０個、好ましくは１〜６個、より好ましくは１〜３個であるが、これに限定されるものではない。
【００２１】
【化２】
2007070600.tif 000003
式（２）において、ｎ'は、通常１〜１０の整数であり、好ましくは１〜６の整数、より好ましくは１〜３の整数であるが、これに限定されるものではない。式（２）において、置換基Ｒ2，Ｒ3，Ｒ4は、ヒドロキシル基、又は炭素数１〜１０個、好ましくは炭素数１〜６個の有機基である。
【００２２】
前記炭素数１〜１０個の有機基の例としては、各種の置換又は無置換の炭化水素基が挙げられ、その具体例としては、メチル基、エチル基、プロピル基、ブチル基、シクロヘキシル基などの脂肪族炭化水素基；フェニル基、ベンジル基、又はフェネチル基のような芳香族炭化水素基；ＣＦ3ＣＨ2ＣＨ2−などの含フッ素アルキル基などが挙げられる。
【００２３】
式（２）で表されるケイ素原子含有基の具体的な例としては、トリメチルシロキシ基（Ｍｅ3Ｓｉ−）、ジメチルフェニルシロキシ基（Ｍｅ2ＰｈＳｉＯ−）、ジフェニルメチルシロキシ基、フェネチルジメチルシロキシ基、ジメチル−ｎ−ヘキシルシロキシ基、ジメチルシクロヘキシルシロキシ基、ジメチルオクチルシロキシ基、（ＣＨ3）3ＳｉＯ[Ｓｉ（ＣＨ3）2Ｏ]q−（ｑ＝１〜９）、２−フェニル−２，４，４，４−テトラメチルジシロキシ基（ＯＳｉＰｈＭｅＯＳｉＭe3）、４，４−ジフェニル−２，２，４−トリメチルジシロキシ（ＯＳｉＭｅ2ＯＳｉＭｅＰｈ2）、２，４−ジフェニル−２，４，４−トリメチルジシロキシ（ＯＳｉＰｈＭｅＯＳｉＰｈＭｅ2）などが挙げられる。
【００２４】
【化３】
2007070600.tif 000004
式（３）において、Ｒaは炭素数１〜１０個の２価の炭化水素基であり、炭素数は、好ましくは２〜６個であり、より好ましくは２又は３個である。Ｒaの具体例としては、−ＣＨ2ＣＨ2−、−ＣＨ2ＣＨ2ＣＨ2−、−（ＣＨ2）p−（ｐ＝４〜１０）などのアルキレン基が挙げられる。
【００２５】
式（３）におけるＲ2，Ｒ3，Ｒ4，Ｒ5，Ｒ6は、式（２）におけるＲ2，Ｒ3，Ｒ4と同じである。ｎ''は、０又は１〜９の整数であるが、好ましくは０又は１〜５の整数、特に好ましくは０，１又は２である。
【００２６】
上記で説明したカゴ状シルセスキオキサンの具体的な例としては、式（１）においてｍ＝６で表される式（４）のような構造、式（１）においてｍ＝８で表される式（５）のような構造、式（１）においてｍ＝１０で表される式（６）のような構造、式（１）においてｍ＝１２で表される式（７）のような構造、式（１）においてｍ＝１４で表される式（８）のような構造などが挙げられる。ただし、式（４）〜（８）におけるＲは、式（１）におけるＲ1と同様若しくは他のカゴ状シルセスキオキサン又は部分開裂型カゴ状シルセスキオキサンヘの結合を表し、Ｒのうちのｎ個（すなわち１個以上ｍ個以下）は他の（部分開裂型）カゴ状シルセスキオキサンヘの結合を表す。
【００２７】
【化４】
2007070600.tif 000005
【化５】
2007070600.tif 000006
【化６】
2007070600.tif 000007
【化７】
2007070600.tif 000008
【化８】
2007070600.tif 000009
【００２８】
部分開裂型カゴ状シルセスキオキサンとは、カゴ状シルセスキオキサン構造の一部のケイ素−酸素結合が開裂した構造、又はカゴ状シルセスキオキサン構造の一部が脱離した構造を指す。具体的な構造は下記式（９）で表される。
【００２９】
【化９】
2007070600.tif 000010
式（９）において、６≦ｌ＋ｊ≦４０、ｌ≧１、ｊ≧４である。式（９）においてＲ1は、式（１）におけるＲ1と同様であり、すべて同一の構造でも、互いに異なっていても良い。
【００３０】
このような部分開裂型カゴ状シルセスキオキサンの具体的な例としては、式（９）においてｊ＝４、ｌ＝３で表される式（１０）のような構造、式（９）においてｊ＝６、ｌ＝２で表される式（１１）及び式（１２）のような構造などが挙げられる。ただし、式（１０）〜（１２）において、Ｒは、式（１）のＲ1と同様であり、Ｘは一般式（１）のＲ1と同様若しくは他のカゴ状シルセスキオキサン又は部分開裂型カゴ状シルセスキオキサンヘの結合を表す。Ｘのうちのｋ個（すなわち０個以上３個以下）は、他のカゴ状シルセスキオキサン又は部分開裂型カゴ状シルセスキオキサンヘの結合を表す。
【００３１】
【化１０】
2007070600.tif 000011
【化１１】
2007070600.tif 000012
【化１２】
2007070600.tif 000013
【００３２】
次に、複数の（部分開裂型）カゴ状シルセスキオキサンが重合してなる（部分開裂型）カゴ状シルセスキオキサン重合体について説明する。前記（部分開裂型）カゴ状シルセスキオキサン重合体は、直鎖状、分枝状、三次元網目状に結合していても良い。シルセスキオキサン同士（すなわち、カゴ状シルセスキオキサン同士、部分開裂型カゴ状シルセスキオキサン同士、カゴ状シルセスキオキサンと部分開裂型カゴ状シルセスキオキサン）は、直接結合されていても良く、任意の原子又は官能基、例えば、酸素原子又は有機基を介して結合されていても良い。なお、有機基としては、炭化水素基、オキシアルキレン基、シロキサン基、それらの重合体、並びにそれらを組み合わせた構造などが挙げられる。
【００３３】
前記炭化水素基及びその重合体としては、−（ＣＨ2）s−、（ｓは自然数）で表されるアルキレン基、芳香族炭化水素基などが挙げられる。−（ＣＨ2）s−におけるｓは、１以上１００以下が好ましく、１以上２０以下がより好ましい。具体的には、アルキレン基としては、メチレン基、エチレン基、ポリエチレン構造などが挙げられ、芳香族炭化水素基としては、フェニレン基などが挙げられる。
【００３４】
前記オキシアルキレン基及びその重合体−（Ｒ’Ｏ）t−（ｔは自然数）としては、オキシメチレン基、オキシエチレン基、オキシプロピレン基、ポリオキシメチレン、ポリオキシエチレン、ポリオキシプロピレンなどが挙げられる。上記ｔは１以上１００以下が好ましく、１以上２０以下がより好ましい。
【００３５】
前記シロキサン基及びその重合体としては、例えば、下記式（１３）で表される構造が挙げられる。
【化１３】
2007070600.tif 000014
ここで、Ｒ2，Ｒ3は式（２）におけるＲ2，Ｒ3と同じである。ｎ'''は自然数である。
【００３６】
上記の炭化水素基、オキシアルキレン基、シロキサン基及びそれらの重合体は、水素原子又は骨格の一部が有機基によって部分的に置換されていても良い。成型性などを考慮すると、シルセスキオキサン同士を結合する有機基にシロキサン基が含有されていることが好ましい。
【００３７】
前記（部分開裂型）カゴ状シルセスキオキサン重合体の数平均分子量は、５００以上４０万以下が好ましく、より好ましくは５００以上５万以下である。
【００３８】
カゴ状シルセスキオキサン重合体と部分開裂型カゴ状シルセスキオキサン重合体が共重合している場合、カゴ状シルセスキオキサンと部分開裂型カゴ状シルセスキオキサンの結合シーケンスにおいては、両者が交互に結合していても良く、ランダムな順番で結合していても良い。また、一定の規則性をもって結合していても良い。
【００３９】
カゴ状シルセスキオキサンと部分開裂型カゴ状シルセスキオキサンの比率は、モル比で、（カゴ状シルセスキオキサン）：（部分開裂型カゴ状シルセスキオキサン）＝１：９９〜９５：５であることが好ましく、より好ましくは５：９５〜３０：７０である。
【００４０】
本発明のカゴ状シルセスキオキサン化合物における（部分開裂型）カゴ状シルセスキオキサンの含有量としては、２０重量％以上１００重量％以下が好ましく、４０重量％以上１００重量％以下がより好ましい。
【００４１】
上述したカゴ状シルセスキオキサン化合物、すなわち、反応性基がシラノール基のみであるカゴ状シルセスキオキサン化合物は、例えばアルコキシ基以外に反応性基を持たないトリアルコキシシラン化合物を酸又は塩基の存在下、所定の条件で反応させることにより得ることができる。上記アルコキシ基が加水分解／縮合することにより、シルセスキオキサン骨格及びシラノール基を生成する。また、上記トリアルコキシシランは、アルコキシル基以外に反応性基を持たないため、加水分解／縮合により得られる生成物はシラノール基以外に反応性基を持たない。アルコキシ基以外に反応性基を持たないトリアルコキシシラン化合物の例としては、メチルトリアルコキシシラン、エチルトリアルコキシシラン、イソブチルトリアルコキシシラン、シクロペンチルトリアルコキシシランなどが挙げられる。また、前記酸及び塩基の例としては、塩酸、水酸化リチウム、水酸化ナトリウム、テトラメチルアンモニウムヒドロキシドなどが例示できる。所定の条件は、例えば室温攪拌である。なお、シルセスキオキサン化合物の構造は、1Ｈ−ＮＭＲ及び29Ｓｉ−ＮＭＲを用いることにより確認することができる。
【００４２】
本発明の封止材用組成物は、反応性基がシラノール基のみであるカゴ状シルセスキオキサン化合物を含有するので、耐光性に優れ、基材との接着性に優れる。耐光性については、反応性基がシラノール基のみであり、他の官能基が硬化の際の反応に寄与しないので、硬化の際に生成する結合が耐光性の高いシロキサン基であるためであると考えられる。また、接着性については、シラノール基と基材表面に存在する水酸基との間の相互作用によると考えられる。
【００４３】
本発明の封止材用組成物においては、シルセスキオキサン化合物以外の、シラノール基と反応し得る官能基を有する化合物が含まれていても良い。このような化合物が含まれていることにより、封止材用組成物の硬化プロセスにおいて、その化合物がカゴ状シルセスキオキサン化合物と反応して硬化させる。また、このような化合物の含有量を調整することにより、硬化物の弾性率をコントロールすることができる。このような化合物としては、例えば、ＳｉＨ及び／又はＳｉＯＨを２つ以上含有する化合物や環状多官能化合物を挙げることができる。ＳｉＨ及び／又はＳｉＯＨを２つ以上含有する化合物の骨格としては、シロキサン、アキレン、オキシアルキレン、それらの重合体、及びそれらを組み合わせた骨格などが挙げられる。また、環状多官能化合物  の骨格としては、シクロブタン、シクロペンタン、シクロヘキサンなどのシクロアルカン構造；テトラシクロシロキサンなどのシクロシロキサン構造；ベンゼンなどの芳香環構造などであって、官能基がＳｉＨ又はＳｉＯＨであるものが挙げられる。この中でも環状多官能化合物の骨格としては、シクロアルカン構造やシクロシロキサン構造であることが好ましい。特に、環状多官能化合物が、多官能ビニルシクロアルカン（例えば、多官能ビニルシクロヘキサン）又は多官能シクロシロキサンであることが好ましい。
【００４４】
本発明の封止材用組成物の硬化方法としては、熱硬化、活性光線による硬化及びそれらの組み合わせによる硬化が挙げられる。
【００４５】
本発明の封止材用組成物の熱硬化条件において、硬化温度としては、光学素子の耐光性などを考慮して、室温以上２００℃以下であることが好ましい。封止材用組成物の硬化においては、例えば、封止材用組成物を型に流し込んで仮硬化させ、その後型から仮硬化物を外して仮硬化物を硬化させて成型体を得る。なお、封止材用組成物から成型体を得る方法はこれに限定されず、種々変更して行うことができる。
【００４６】
本発明の封止材用組成物を活性光線で硬化させる場合、硬化を促進させる化合物として、光酸発生剤や光塩基発生剤を添加しても良い。前記光酸発生剤としては、オニウム塩類、スルホン酸誘導体などが挙げられ、特に芳香族オニウム塩が有効である。光塩基発生剤としては、例えばベンジルカルバメイト化合物、ベンゾインカルバメイト化合物、ｏ−カルバモイルヒドロキシアミン類、ｏ−カルバモイルオキシム、芳香族スルホンアミド類、Ｎ−（２−アリールエテニル）アミド類、アリールアジド類、Ｎ−アリールホルムアミド類、アシルオキシイミノ化合物、及びＮ−置換−４−（オルトニトロフェニル）ジヒドロピリジン類、が挙げられる。
【００４７】
本発明の封止材用組成物の硬化態様としては、１）シラノール型シルセスキオキサン同士の反応、２）シルセスキオキサンとＳｉＨ系添加剤との反応、３）シルセスキオキサンとシラノール系添加剤との反応、などが挙げられる。１）の硬化においては、シラノール同士が脱水縮合して硬化するものと推測される。２）の硬化においては、シルセスキオキサンのシラノールと添加剤のＳｉＨが脱水素により縮合するか、あるいはＳｉＨがシラノールに変質後、シルセスキオキサンのシラノールと脱水縮合して硬化するものと推測される（図２における右側の矢印）。３）の硬化においては、シルセスキオキサンのシラノールと添加剤のシラノールが脱水縮合して硬化するものと推測される（図２における左側の矢印）。
【００４８】
本発明の封止材用組成物は、その他本発明の範囲を逸脱しない量で他の添加剤、例えば界面活性剤、シランカップリング剤などを含んでいても良い。
【００４９】
本発明の封止材用組成物は、反応性の高いシラノール基を含んでいるので、冷蔵保存されることが好ましい。この場合において、次の点に注意すべきである。
１）容器
シラノール基による反応は、脱水反応であるので、封止材用組成物を安定に保つために、封止材用組成物中の水分濃度を一定に保つことが重要である。したがって、一般に、水透過性が小さいガラス容器、金属容器に保管する方が好ましい。これらの容器は吸着水が多いので、これらの容器を用いる場合には、十分に吸着水を除去することが好ましい。例えば、ガラス容器の内面に吸着水が少ない樹脂をコーティングする。
【００５０】
また、吸着水が少ない樹脂製の容器、例えばＰＥ（ポリエチレン）、ＰＰ（ポリプロピレン）などのポリオレフィン樹脂などの容器に、封止材用組成物を充填・密閉した後、さらに、樹脂容器全体を、例えばアルミラミネートフィルムで完全に封止するのが好ましい。アルミラミネートフィルムは水分の透過を防止することができるので、特に反応性が高いシラノール基を有する化合物を含む封止材用組成物を冷蔵貯蔵、冷蔵輸送する際に、容器に付着・吸着する水分などの影響を除くことができる。これにより、内面を樹脂コーティングしたガラス容器、金属容器と同等の貯蔵安定性を確保できる。樹脂容器としては、吸着水が少ない材質が好ましいので、オレフィン系の樹脂の他に、ＰＦＡ（テトラフルオロエチレン・パーフルオロアルコキシエチレン共重合体）、ＰＴＦＥ（ポリテトラフルオロエチレン）、ＴＦＥ（テトラフルオロエチレン）、ＥＴＦＥ（テトラフルオロエチレン・エチレン共重合体）、ＦＬＰＥ（フッ素加工高密度ポリエチレン）などのフッ素樹脂などを用いることができる。したがって、ＰＥ、ＰＰなどのポリオレフィン樹脂などの容器に、封止材用組成物を充填・密閉した後、さらに樹脂容器全体をアルミラミネートフィルムで直接包装する形態が実用的に最も好ましい。
【００５１】
２）その他
封止材用組成物の硬化物と基材との間の密着性、封止材用組成物の硬化物の透明性などの再現性を得るためには、基材の吸着水を十分に除去して、ドライな環境下で、基材に封止材用組成物を被覆し、硬化することが好ましい。一般に、基材の吸着水を除去するためには、基材を２００℃前後まで加熱することが有効である。特に、真空中での加熱がより効果的である。また、加熱の方法としては、単純にオーブンで加熱する方法や、ハロゲンランプのような強力なランプで熱線を照射し、基材及びその周りの材料の表面に吸着した水分を除去する方法などが挙げられる。
【００５２】
上述した本発明に係る封止材用組成物が発光ダイオード、半導体レーザ、フォトダイオードなどの光学デバイスの封止に用いられる場合には、基材上に被封止材である光学素子を搭載し、この光学素子が被覆されるように上記封止材用組成物を供給し、その後封止材用組成物を硬化させる。ここで、光学素子が被覆されるように封止材用組成物を供給する方法としては、封止材用組成物を必要に応じて所定の粘度となるように粘度調整し、光学素子上に吐出して封止材用組成物を硬化させる方法（ポッティング）や、光学素子に吐出した後に、所定の型を用いて封止材用組成物を硬化させる方法などが挙げられる。封止材用組成物の供給の際の条件は、封止材用組成物における有機ケイ素化合物や環状化合物の種類、粘度などを考慮して適宜設定する。
【００５３】
次に、本発明の効果を明確にするために行った実施例について説明する。
本実施例において、ＮＭＲスペクトルの測定には、Ｖａｒｉａｎ Ｕｎｉｔｙ ４００
スペクトルメーターを用い、分子量の測定には、ＧＰＣ（ゲル濾過クロマトグラフィー）「日本分光株式会社製 高速液体クロマトグラフィーシステム」に、「昭和電工株式会社製  ＳＥＣ用カラム（ＫＦ−８０５Ｌ）」を取り付けた装置を用いた。
【００５４】
また、本実施例において、使用した主な試薬は、エチルトリメトキシシラン（チッソ社製）、３−グリシドキシプロピルトリメトキシシラン（チッソ社製）、リカシッドＭＨ−７００（新日本理化（株）製）である。
【００５５】
また、本実施例において、耐光性評価には、図３に示す構成の装置を用いた。すなわち、この装置は、載置台であるガラス基板１の上方に所定の間隔（約５ｍｍ）をおいてＵＶフィルタ３が配置され、ＵＶフィルタ３の上方に所定の間隔（約５ｍｍ）をおいてランプ４が配置されてなるものであり、ガラス基板１上に評価サンプル２を載置し、ランプ４からＵＶフィルタ３を介して光を評価サンプル２に照射して評価を行う。なお、ランプ４の光源は、超高圧水銀ランプＵＶＦ３５２Ｓ（三永電機社製）を用い、評価条件は、照度５０００ｍＷ／ｃｍ2、温度１００℃、照射時間２４時間とした。
【００５６】
（実施例１）
・エチル置換Ｔｎの合成
玉付還流管、攪拌棒、温度計を備えた１Ｌ容スリ付三つ口フラスコに、１規定水酸化ナトリウム水溶液２２．５ｇ、テトラヒドロフラン５００ｍｌを入れ、機械攪拌で攪拌（５００ｒｐｍ）しつつ、室温でエチルトリメトキシシラン１８．８ｇ（１２５ｍｍｏＬ）を加えた。次いで、これらの混合物を攪拌しつつ、サーモスタット付オイルバスを用いて６０℃に加熱し、４８時間反応させた。反応後、１規定希塩酸２２．５ｇを加えて中和した後に、ロータリーエバポレーターにより低沸点部を留去した。次いで、ジエチルエーテル１００ｍｌを加えて抽出して水相を廃棄した後、有機相を５０ｍｌの飽和食塩水で二回洗浄し、その後無水硫酸マグネシウム１０ｇを加えて６時間以上室温で静置して脱水した。塩などの不溶物を濾過により除き、減圧乾燥により低沸点部を留去して精製して本発明の封止材用組成物のシルセスキオキサン化合物を得た。この化合物は無色で粘性の残る固体であり、収量は８．７ｇで収率は８６％であった。
【００５７】
この化合物（樹脂）の1Ｈ−ＮＭＲ（重クロロホルム、テトラメチルシラン内部基準）は０．５〜０．７（ｍ、２Ｈ）、０．９〜１．１（ｍ、３Ｈ）であり、13Ｃ−ＮＭＲ（重クロロホルム、テトラメチルシラン内部基準）は、５．０、７．０であり、29Ｓｉ−ＮＭＲ（重クロロホルム、テトラメチルシラン内部基準）は−６８（Ｔ３成分）、−５８（Ｔ２成分）であった。なお、29Ｓｉ−ＮＭＲの測定結果から、図４に示すように、シラノール基（ＳｉＯＨを含むＴ２成分）の比率は、１７ｍｏｌ％であることが分った。
【００５８】
上記1Ｈ−ＮＭＲでは、エチル基に由来する２つのピークのみが観測され、反応性基のピークは存在しない。また、29Ｓｉ−ＮＭＲによりシラノール基の存在が確認できる（図４）。エチル基は反応性基ではないので、この化合物の反応性基はシラノール基のみであることが分かる。
【００５９】
・成型
上記のように合成した樹脂を２．０ｇとり、これを６０℃で加熱しつつ型に流し込み、アスピレーターを用いて脱泡した後に、１５０℃のオーブンで１時間加熱して硬化させて成型体を得た。
【００６０】
・耐光性試験
上記のように得られた成型体について上記装置を用いて耐光性試験を行った。２４時間後に取り出したところ、試験前後で試料外観に変化は無く、優れた耐光性を発揮したことが分った。
【００６１】
（実施例２）
磁気攪拌子を入れた５０ｍＬ容ネジ口瓶に、メチルトリメトキシシラン  １３．６ｇ（１００ｍｍｏＬ）、１規定塩酸５．４ｇ（含まれる水が３００ｍｍｏＬ）を入れ、室温で１時間攪拌した。次いで、得られた反応混合物をポリプロピレンの瓶に入れ、トリエチルアミン０．６ｇ（５．９ｍｍｏＬ）を入れて良く混ぜ合わせた。これを１５０℃で１時間加熱して硬化させて無色透明の成形体を得た。
【００６２】
上記のように得られた成型体について上記装置を用いて耐光性試験を行った。２４時間後に取り出したところ、試験前後で試料外観に変化は無く、優れた耐光性を発揮したことが分かった。
【００６３】
（比較例１）
・グリシジル置換Ｔｎの合成
玉付還流管、攪拌棒、温度計を備えた１Ｌ容スリ付三つ口フラスコに、１規定水酸化ナトリウム水溶液４５ｇ、テトラヒドロフラン５００ｍｌを入れ、機械攪拌で攪拌（５００ｒｐｍ）しつつ、室温で３−グリシドキシプロピルトリメトキシシラン１１３．３ｇ（４８０ｍｍｏＬ）を加えた。次いで、これらの混合物を攪拌しつつ、サーモスタット付オイルバスを用いて６０℃に加熱し、３時間反応させた。反応後、１規定希塩酸４５ｇを加えて中和した後に、ロータリーエバポレーターにより低沸点部を留去した。次いで、酢酸エチル１５０ｍｌを加えて抽出して水相を廃棄した後、有機相を１００ｍｌの飽和食塩水で二回洗浄し、その後無水硫酸マグネシウム２０ｇを加えて６時間以上室温で静置して脱水した。塩などの不溶物を濾過により除き、減圧乾燥により低沸点部を留去して精製して比較例１のシルセスキオキサン化合物を得た。この化合物は無色で粘性の残る固体であり、収量は６６．４ｇで収率は８３％であった。
【００６４】
この化合物（樹脂）の１Ｈ−ＮＭＲ（重クロロホルム、テトラメチルシラン内部基準）は０．６〜０．９（ｍ、２Ｈ）、１．６〜１．９（ｍ、２Ｈ）、２．５〜２．７（ｍ、１Ｈ）、２．７〜２．９（ｍ、１Ｈ）、３．１〜３．２（ｍ、１Ｈ）、３．３〜３．４（ｍ、１Ｈ）、３．４〜３．６（ｍ、２Ｈ）、３．７〜４．１（ｍ、１Ｈ）であり、29Ｓｉ−ＮＭＲ（重クロロホルム、テトラメチルシラン内部基準）は、−６８（Ｔ３成分）、−５８（Ｔ２成分）であった。なお、29Ｓｉ−ＮＭＲの測定結果から、シラノール基（ＳｉＯＨ）を含むＴ２成分の比率は、図５に示すように、１４ｍｏｌ％であることが分かった。
【００６５】
上記1Ｈ−ＮＭＲの２．５〜２．７ｐｐｍ、２．７〜２．９ｐｐｍ、３．１〜３．２ｐｐｍの３つのピークにより、エポキシ基が結合されていることが分かる。したがって、この化合物には、シラノール基以外の反応性基が結合されていることになる。
【００６６】
・成型
比較例１で合成した樹脂を２．０ｇとり、このものにＭＨ−７００を２．０ｇを混合し、型に流し込んで、１２０℃のオーブンで６時間加熱して硬化させて成型体を得た。
【００６７】
・耐光性試験
上記のように得られた成型体について上記装置を用いて耐光性試験を行った。２４時間後に取り出したところ、光照射部が激しく損傷を受け、完全に崩壊していることが分った。
【００６８】
本発明は上記実施の形態に限定されず、種々変更して実施することが可能である。上記実施の形態における数値や材料についてこれに限定されず、適宜変更して実施することが可能である。その他、本発明の範囲を逸脱しない限りにおいて適宜変更して実施することが可能である。
【図面の簡単な説明】
【００６９】
【図１】（ａ）〜（ｃ）は、シルセスキオキサン構造を示す図である。
【図２】本発明の封止材用組成物の硬化を説明するための図である。
【図３】耐光性を評価するための装置を示す図である。
【図４】シルセスキオキサン化合物における成分スペクトルを示す図である。
【図５】シルセスキオキサン化合物における成分スペクトルを示す図である。
【符号の説明】
【００７０】
１  ガラス基板
２  評価サンプル
３  ＵＶフィルタ
４  ランプ
【図１】
2007070600.tif 000015
【図２】
2007070600.tif 000016
【図３】
2007070600.tif 000017
【図４】
2007070600.tif 000018
【図５】
2007070600.tif 000019